(57)【要約】  ポリマー組成物、その製造方法、その使用、及びポリマー組成物を含む組成物。本発明は、耐衝撃性改良剤及び無機充填材を含むポリマー組成物、並びにその製造方法及び使用に関する。本発明は具体的には、耐衝撃性改良剤及び無機充填材を含むポリマー組成物、並びに熱可塑性ポリマーのための、その使用に関する。本発明はより具体的には、耐衝撃性改良剤及び無機充填材を含むポリマー組成物の製造方法、並びに熱可塑性ポリマーの耐衝撃性を変えるための、その使用に関する。【選択図】なし【特許請求の範囲】
【請求項１】
ａ）２９重量％から６０重量％までの無機鉱物系コンパウンド（Ｆ）、
ｂ）４０重量％から７１重量％までのポリマーの耐衝撃性改良剤（ＩＭ１）
を含み、
２種の成分ａ）及びｂ）が合計して１００重量％になることを特徴とする、ポリマー組成物Ｐ１。
【請求項２】
無機コンパウンド（Ｆ）が、無機充填材（Ｆ１）及び流動化助剤（Ｆ２）から成り、（Ｆ１）／（Ｆ２）の重量比が少なくとも５／１である、請求項１に記載の組成物。
【請求項３】
ａ）２９重量％〜６０重量％の無機コンパウンド（Ｆ）、
ｂ）４０重量％〜７１重量％のポリマーの耐衝撃性改良剤（ＩＭ１）
を含む、請求項１又は２に記載の組成物。
【請求項４】
ａ）３１重量％〜５９重量％の無機コンパウンド（Ｆ）、
ｂ）４１重量％〜６９重量％のポリマーの耐衝撃性改良剤（ＩＭ１）
を含む、請求項１又は２に記載の組成物。
【請求項５】
ａ）３３重量％〜５８重量％の無機コンパウンド（Ｆ）、
ｂ）４２重量％〜６７重量％のポリマーの耐衝撃性改良剤（ＩＭ１）
を含む、請求項１又は２に記載の組成物。
【請求項６】
ａ）４０重量％〜５５重量％の無機コンパウンド（Ｆ）、
ｂ）４５重量％〜６０重量％のポリマーの耐衝撃性改良剤（ＩＭ１）
を含む、請求項１又は２に記載の組成物。
【請求項７】
ａ）４２重量％〜４７重量％の無機コンパウンド（Ｆ）、
ｂ）５３重量％〜５８重量％のポリマーの耐衝撃性改良剤（ＩＭ１）
を含む、請求項１又は２に記載の組成物。
【請求項８】
１μｍ〜５００μｍの体積メジアン粒径Ｄ５０を有する粉末形態である、請求項１から７のいずれか一項に記載の組成物。
【請求項９】
粉末粒子がそれぞれ、ａ）のコンパウンド及びｂ）を含む、請求項８に記載の組成物。
【請求項１０】
より多量のポリマー組成物Ｐ１から採取した０．１重量％の少量の試料が、２種の各成分ａ）及びｂ）の重量比について、組成物Ｐ１全体に対して３０％未満の差異を有する、請求項１から８までのいずれか一項に記載の組成物。
【請求項１１】
ポリマーの耐衝撃性改良剤（ＩＭ１）が、多層構造を有するポリマー粒子であり、前記多層構造は、０℃未満のガラス転移温度を有するポリマー（Ｌ１）を含む少なくとも１つの層（ＩＭ１Ｌ１）と、４５℃超のガラス転移温度を有するポリマー（Ｌ２）を含む少なくとも別の層（ＩＭ１Ｌ２）とを含む、請求項１から１０のいずれか一項に記載の組成物。
【請求項１２】
多段ポリマーにおける層（ＩＭ１Ｌ１）／層（ＩＭ１Ｌ２）の重量比が、重量で好ましくは７０／３０〜９９／１、より好ましくは８０／２０〜９８／２、さらにより好ましくは８５／１５〜９７／３、有利には８９／１１〜９６／４の範囲にある、請求項１１に記載の組成物。
【請求項１３】
多段ポリマーにおける層（ＩＭ１Ｌ１）／層（ＩＭ１Ｌ２）の重量比が、少なくとも８６／１４、より有利には８７／１３、より有利には８８／１２、最も有利には８９／１１である、請求項１１に記載の組成物。
【請求項１４】
多段ポリマーにおける層（ＩＭ１Ｌ１）／層（ＩＭ１Ｌ２）の重量比が、重量で８６／１４〜９７／３、より有利には８７／１３〜９７／２、さらにより有利には８８／１１〜９６／４の範囲にある、請求項１１に記載の組成物。
【請求項１５】
ポリマーＬ１が、ポリマーの耐衝撃性改良剤（ＩＭ１）の８５重量％より多く存在する、請求項１１に記載の組成物。
【請求項１６】
ポリマーＬ１が、ポリマーの耐衝撃性改良剤（ＩＭ１）の８６重量％より多く存在する、請求項１１に記載の組成物。
【請求項１７】
０℃未満のガラス転移温度を有するポリマー（Ｌ１）が、アルキルアクリレートからのモノマーを少なくとも５０重量％含む（メタ）アクリルポリマーである、請求項８から１０のいずれか一項に記載の組成物。
【請求項１８】
無機鉱物系充填材（Ｆ）の少なくとも一部が、炭酸カルシウム、か焼された粘土、シリカ（フュームドシリカ若しくは沈降シリカ）、粘土、モンモリロナイト（ナノクレイ）、ゼオライト又はパーライト、二酸化チタンから選択される鉱物系充填材である、請求項１から１１のいずれか一項に記載の組成物。
【請求項１９】
無機鉱物系充填材（Ｆ）又はその混合物が、炭酸カルシウムから選択される、請求項１から１２のいずれか一項に記載の組成物。
【請求項２０】
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１の製造方法において、
成分ａ）及びｂ）をブレンドする工程であって、成分ｂ）、及びコンパウンドａ）の少なくとも８３．３３重量％が、ブレンド工程の間に水相における分散体の形態である、工程
を含むことを特徴とする、製造方法。
【請求項２１】
ポリマー組成物Ｐ１が、
ａ）３１重量％〜５９重量％の無機コンパウンド（Ｆ）、
ｂ）４１重量％〜６９重量％のポリマーの耐衝撃性改良剤（ＩＭ１）
を含む、請求項１４に記載の方法。
【請求項２２】
無機コンパウンド（Ｆ）が、無機充填材（Ｆ１）及び流動化助剤（Ｆ２）から成り、（Ｆ１）／（Ｆ２）の重量比が少なくとも５／１である、請求項１４又は１５に記載の方法。
【請求項２３】
ｉ）２種の成分ａ）及びｂ）をブレンドする工程であって、２種の成分が、ブレンド工程の間に水相における分散体の形態である、工程、
ｉｉ）工程ｉ）で得られたブレンドを乾燥させる工程
を含むことを特徴とする、請求項１４から１６までのいずれか一項に記載の方法。
【請求項２４】
請求項１から１３のいずれか一項に記載の、又は請求項１４から１７のいずれか一項に記載の方法によって得られる、ポリマー組成物Ｐ１を含むポリマー組成物Ｐ２の製造方法であって、
ポリマー組成物Ｐ２が、
ｄ）熱可塑性ポリマーＴＰ１
も含み、
組成物Ｐ１と熱可塑性ポリマーＴＰ１とをブレンドする工程
を含むことを特徴とする、製造方法。
【請求項２５】
熱可塑性ポリマーＴＰ１のコーナー溶着強度を向上させるための、請求項１から１３のいずれか一項に記載の、又は請求項１４から１７のいずれか一項に記載の方法によって得られる組成物の使用。
【請求項２６】
ポリマー組成物Ｐ１及び熱可塑性ポリマーＴＰ１を含むポリマー組成物Ｐ２を加工するための、請求項１から１３のいずれか一項に記載の、又は請求項１４から１７のいずれか一項に記載の方法によって得られる組成物の使用。
【請求項２７】
異形材、管、サイディング、発泡体、フィルム、シート、床材用のフィルム又はシートであることを特徴とする、請求項１８に記載の加工されたポリマー組成物Ｐ２を含む物品。
【発明の詳細な説明】
【技術分野】
【０００１】
本発明は、耐衝撃性改良剤及び無機充填材を含むポリマー組成物、並びにその製造方法及び使用に関する。
【０００２】
本発明は具体的には、耐衝撃性改良剤及び無機充填材を含むポリマー組成物、並びに熱可塑性ポリマーのための、その使用に関する。
【０００３】
本発明はより具体的には、耐衝撃性改良剤及び無機充填材を含むポリマー組成物の製造方法、並びに熱可塑性ポリマーの耐衝撃性を変えるための、その使用に関する。
【０００４】
熱可塑性ポリマー組成物全般、特にハロゲン化されたポリマー組成物においては、多くの種類の添加剤及び充填材が、とりわけ様々な理由で用いられる。これらは、組成物を増量し、剛性及び強度を向上させ、サイクル時間を短縮することができる。これらはダイでの障害を防止し、生成物の分解を緩和する。充填材は、色、不透明度及び伝導性を加えるためにも使用でき、あるいは充填材は、調製物のその他の成分よりも安価なため、組成物のコストを低下させる低コスト材料としても使用できる。
【０００５】
しかしながら、添加剤及び充填材を熱可塑性ポリマーに添加すると、特に複数のものを同時に、又は添加剤の混合物を添加する場合、熱可塑性ポリマー組成物の特性を悪い方向に変えてしまうこと、つまり、特定の特徴又は性質が失われるか、又は著しく低下することがある。
【０００６】
特定の特徴を有するポリマーを含むポリマー組成物（例えば幾つかの特徴を例示するとすれば、ポリマー組成、ガラス転移温度又は構造）も、熱可塑性ポリマー組成物一般のための添加剤として、またハロゲン化ポリマー組成物において、組成物の耐衝撃性、又はこれらの様々なポリマー若しくはプラスチック樹脂から作製された物体の耐衝撃性を改善するために、使用される。よってこれらの添加剤は、耐衝撃性改良剤とも呼ばれる。
【０００７】
添加剤のポリマー組成物は、熱可塑性ポリマー組成物全般、特にハロゲン化ポリマー組成物と、相溶性である。
【０００８】
その後、添加剤を含む熱可塑性ポリマー全般、特にハロゲン化ポリマー組成物は、加工及び／又は変形される。
【０００９】
加工され、変形された組成物は、ポリマー物品で作製されるか、又は物品におけるポリマー部分として使用される。
【００１０】
本発明の目的は、熱可塑性ポリマーに添加剤として添加可能なポリマー組成物を提案することである。
【００１１】
本発明の目的はまた、熱可塑性ポリマーの耐衝撃性を向上させるために使用可能なポリマー組成物を提供することである。
【００１２】
本発明の別の目的はまた、押出成形された熱可塑性ポリマーの性能を向上させるために使用可能なポリマー組成物を提供することである。
【００１３】
本発明のさらなる目的は、低コストの成分を添加することにより、熱可塑性ポリマー組成物の性能に否定的な影響を与えることなく、熱可塑性ポリマー組成物にとって耐衝撃性改良剤として作用するポリマー組成物の価格を下げることである。
【００１４】
米国特許出願第２００９／０１１１９１５号は、高度に充填された組成物で使用するためのアクリルコポリマーを開示している。この文献は特に、７０重量％〜９５重量％までの充填材、１重量％〜１５重量％までのＰＶＣ、０．５重量％〜４重量％までのアクリルコポリマーを含有する、床材用の組成物としての充填ポリビニルクロリド（ＰＶＣ）材料、又は１５重量％〜３５重量％までの充填剤、５０重量％〜９５重量％までのＰＶＣ、及び０．２５重量％〜６重量％までのアクリルコポリマーを含有する、サイディング用若しくはパイプ用の組成物を開示している。
【００１５】
国際公開第２０１０／０９９１６０号は、複合型のポリマー改良剤を開示している。この文献は、９９重量％〜１重量％までの無機充填材、及び１重量％〜９９重量％までのポリマー加工助剤、及び０重量％〜８０重量％までの耐衝撃性改良剤から成る複合型ポリマー改良剤を開示している。この耐衝撃性改良剤は任意だが、幾つかの実施例で使用されている。この文献は、特定の耐衝撃性改良剤について、何ら特定の利点を開示していない。
【００１６】
国際公開第２００７／０９３５６５号は、耐衝撃性改良剤と無機充填材とを含有するハイブリッド型耐衝撃性改良剤を開示している。この文献は、粉末組成物にわたって異なる成分の分離を解決しようと試みており、３〜２０重量％の無機充填材を開示及び特許請求している。
【００１７】
従来技術文献のいずれも、本発明のような特定の組成を開示していない。
【００１８】
意外なことに、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計で１００重量％になるポリマー組成物Ｐ１は、熱可塑性ポリマーの耐衝撃性を向上させるとともに、なおも許容可能な融解時間を有し、高速加工の冷却の間に、より良好に熱を消失させることが判明した。
【００１９】
また意外なことに、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１の製造方法であって、
２種の成分ａ）及びｂ）をブレンドする工程であって、成分ｂ）、及びコンパウンドａ）の少なくとも８３．３３重量％は、ブレンド工程の間に水相における分散体の形態である工程
を含むことを特徴とする製造方法は、
熱可塑性ポリマーの耐衝撃性を向上させるとともに、なおも許容可能な融解時間を有し、高速加工の冷却の間に、より良好に熱を消失させることが判明した。
【００２０】
また意外なことに、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１の製造方法であって、
ｉ）２種の成分ａ）及びｂ）をブレンドする工程であって、成分ｂ）、及びコンパウンドａ）の少なくとも８３．３３重量％は、ブレンド工程の間に水相における分散体の形態である工程、
ｉｉ）工程ｉ）で得られたブレンドを乾燥させる工程
を含むことを特徴とする製造方法は、
熱可塑性ポリマーの耐衝撃性を向上させるとともに、なおも許容可能な融解時間を有し、高速加工の冷却の間に、より良好に熱を消失させることが判明した。
【００２１】
また意外なことに、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１は、熱可塑性ポリマーの耐衝撃性及びコーナー溶着強度を向上させるために使用することができることが判明した。
【００２２】
第一の態様によれば、本発明は
ａ）２９重量％から６０重量％までの無機コンパウンド（Ｆ）、
ｂ）４０重量％から７１重量％までのポリマーの耐衝撃性改良剤（ＩＭ１）
を含み、
２種の成分ａ）及びｂ）が合計して１００重量％になることを特徴とする、ポリマー組成物Ｐ１に関する。
【００２３】
第二の態様によれば、本発明は
ａ）２９重量％から６０重量％までの無機コンパウンド（Ｆ）、
前記無機コンパウンド（Ｆ）が、無機充填材（Ｆ１）及び流動化助剤（Ｆ２）から成り、（Ｆ１）／（Ｆ２）の重量比が少なくとも５／１であり、
ｂ）４０重量％から７１重量％までのポリマーの耐衝撃性改良剤（ＩＭ１）
を含み、
２種の成分ａ）及びｂ）が合計して１００重量％になることを特徴とする、ポリマー組成物Ｐ１に関する。
【００２４】
第三の態様において本発明は、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１の製造方法であって、
２種の成分ａ）及びｂ）をブレンドする工程であって、成分ｂ）、及びコンパウンドａ）の少なくとも８３．３３重量％は、ブレンド工程の間に水相における分散体の形態である工程
を含むことを特徴とする製造方法に関する。
【００２５】
第四の態様において本発明は、
ａ）２９重量％から６０重量％までの無機コンパウンド（Ｆ）、
前記無機コンパウンド（Ｆ）が、無機充填材（Ｆ１）及び流動化助剤（Ｆ２）から成り、（Ｆ１）／（Ｆ２）の重量比が少なくとも５／１であり、
ｂ）４０重量％から７１重量％までのポリマーの耐衝撃性改良剤（ＩＭ１）
を含み、
２種の成分ａ）及びｂ）が合計して１００重量％になる、ポリマー組成物Ｐ１の製造方法に関し、本方法は、
２種の成分ａ）及びｂ）をブレンドする工程であって、成分ｂ）、及び無機充填材（Ｆ１）が、ブレンド工程の間に水相における分散体の形態である工程
を含むことを特徴とする。
【００２６】
第五の態様において本発明は、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になる、ポリマー組成物Ｐ１の製造方法に関し、本方法は、
ｉ）２種の成分ａ）及びｂ）をブレンドする工程であって、成分ｂ）、及びコンパウンドａ）の少なくとも８３．３３重量％は、ブレンド工程の間に水相における分散体の形態である工程、
ｉｉ）工程ｉ）で得られたブレンドを乾燥させる工程
を含むことを特徴とする。
【００２７】
第六の態様において本発明は、
ａ）２９重量％から６０重量％までの無機コンパウンド（Ｆ）、
前記無機コンパウンド（Ｆ）が、無機充填材（Ｆ１）及び流動化助剤（Ｆ２）から成り、（Ｆ１）／（Ｆ２）の重量比が少なくとも５／１であり、
ｂ）４０重量％から７１重量％までのポリマーの耐衝撃性改良剤（ＩＭ１）
を含み、２種の成分ａ）及びｂ）が合計して１００重量％になる、ポリマー組成物Ｐ１の製造方法に関し、本方法は、
ｉ）成分ａ）及びｂ）をブレンドする工程であって、成分ｂ）、及び無機充填材（Ｆ１）が、ブレンド工程の間に水相における分散体の形態である、工程
ｉｉ）工程ｉ）で得られたブレンドを乾燥させる工程
を含むことを特徴とする。
【００２８】
第七の態様において本発明は、
ａ）２９重量％から６０重量％までの無機コンパウンド（Ｆ）、
ｂ）４０重量％から７１重量％までのポリマーの耐衝撃性改良剤（ＩＭ１）
を含み、
２種の成分ａ）及びｂ）が合計して１００重量％になるポリマー組成物Ｐ１を含む、ポリマー組成物Ｐ２の製造方法に関し、ポリマー組成物Ｐ２は、
ｄ）熱可塑性ポリマーＴＰ１
も含み、
本方法は、
組成物Ｐ１と熱可塑性ポリマーＴＰ１とをブレンドする工程
を含むことを特徴とする。
【００２９】
第八の態様において本発明は、
ａ）２９重量％から６０重量％までの無機コンパウンド（Ｆ）、
ｂ）４０重量％から７１重量％までのポリマーの耐衝撃性改良剤（ＩＭ１）
を含み、
２種の成分ａ）及びｂ）が合計で１００重量％になるポリマー組成物Ｐ１の使用であって、ポリマー組成物Ｐ１を含む熱可塑性ポリマーＴＰ１のコーナー溶着強度を向上させるための、使用に関する。
【００３０】
ここで使用する「ポリマー組成物」という用語は、組成物が、少なくとも４０重量％のポリマーから構成されることを言う。
【００３１】
ここで使用する「コポリマー」という用語は、ポリマーが、少なくとも２種の異なるモノマーから構成されることを言う。
【００３２】
モノマーとの組み合わせで使用する「（メタ）アクリル」という用語は、あらゆる種類のアクリルモノマー及びメタクリルモノマーを言う。
【００３３】
ここで使用する「（メタ）アクリルポリマー」という用語は、（メタ）アクリルポリマーが、（メタ）アクリルポリマーの５０重量％以上を占める（メタ）アクリルモノマーを必須で含むポリマーを言う。
【００３４】
ここで使用する「ポリマー粉末」という用語は、ナノメータ範囲にある粒子を含む一次ポリマーのアグロメレート化によって得られる、少なくとも１マイクロメータ（μｍ）の範囲にある粉末顆粒を有するポリマーを言う。
【００３５】
ここで使用する「一次粒径」という用語は、ナノメータ範囲にある粒子を含む球形状ポリマーを言う。一次粒子は好ましくは、２０ｎｍ〜５００ｎｍの重量平均粒径を有する。
【００３６】
ここで使用する「多段ポリマー」とは、多段階重合法によって連続的に形成されたポリマーを言う。好ましいのは、多段階エマルション重合法であり、この方法では、第一のポリマーが第一段階ポリマーであり、第二のポリマーが第二段階ポリマーである。すなわち第二のポリマーは、第一のエマルションポリマーの存在下でのエマルション重合によって形成される。
【００３７】
ここで使用する「分散体」という用語は、連続的な液相と、この連続相にわたって分布した非連続的な固相とを有する、コロイド系を言う。
【００３８】
ここで使用する「エマルション」という用語は、液状の非連続相を液状の連続相に入れた液／液混合物を言う。
【００３９】
ここで使用する「ＰＶＣ」という用語は、塩化ビニルを少なくとも５０重量％含むホモポリマー又はコポリマーの形態にある、ポリビニルクロリドと理解される。
【００４０】
ここで使用する「充填材」という用語は、特性を強化する、かつ／又はコストを削減するために、ポリマーに添加される固体の増量剤と理解される。
【００４１】
ここで使用する「流動化助剤」という用語は、ケーキング防止剤と理解され、これによって粉末の良好な流動性が可能になり、ケーキングが回避できる。
【００４２】
「ｐｈｒ」という略語は、樹脂１００部あたりの部を意味する。例えば、ＰＶＣ調製物において充填材１５ｐｈｒとは、ＰＶＣ１００ｋｇに対して充填材が１５ｋｇ添加されたことを意味する。
【００４３】
ここで使用する「２種の成分ａ）及びｂ）が、合計して１００重量％になる」ということは、２種の成分ａ）及びｂ）の比率が、これら２種の成分の合計のみから計算されることを意味する。ａ）及びｂ）以外にさらに別の成分がある場合、この別の成分は、これら２種間の重量比の計算については、考慮しない。
【００４４】
本発明においてｘからｙまでの範囲とは、この範囲の上限及び下限が含まれることを意味し、少なくともｘからｙまでということである。
【００４５】
本発明においてｘ〜ｙとは、この範囲の上限及び下限が含まれないことを意味し、ｘ超からｙ未満ということである。
【００４６】
本発明のポリマー組成物Ｐ１
本発明のポリマー組成物Ｐ１は、少なくとも２種の成分：ａ）２９重量％から６０重量％までの無機コンパウンド（Ｆ）、ｂ）４０重量％から７１重量％までのポリマーの耐衝撃性改良剤を含む。
【００４７】
成分ｂ）は、幾つかのポリマーの耐衝撃性改良剤（ＩＭ１）〜（ＩＭｘ）の混合物であってもよい。この場合、ポリマー組成物におけるポリマーの耐衝撃性改良剤それぞれの合計は、４０重量％から７１重量％までである。ポリマーの耐衝撃性改良剤はそれぞれ、固有の異なる特性、例えば組成又は形状を有する。
【００４８】
無機コンパウンド（Ｆ）は、無機充填材（Ｆ１）及び流動化助剤（Ｆ２）から成り、（Ｆ１）／（Ｆ２）の重量比は、少なくとも５／１である。
【００４９】
ポリマー組成物Ｐ１は好ましくは、ａ）２９重量％〜６０重量％の無機コンパウンド（Ｆ）、及びｂ）４０重量％〜７１重量％のポリマーの耐衝撃性改良剤（ＩＭ１）を含む。
【００５０】
本発明のポリマー組成物Ｐ１はより好ましくは、ａ）３１重量％〜５９重量％の無機コンパウンド（Ｆ）、及びｂ）４１重量％〜６９重量％のポリマーの耐衝撃性改良剤（ＩＭ１）を含む。本発明の組成物Ｐ１はさらにより好ましくは、ａ）３３重量％〜５８重量％の無機コンパウンド（Ｆ）、及びｂ）４２重量％〜６７重量％のポリマーの耐衝撃性改良剤（ＩＭ１）を含み、本発明の組成物はさらになお好ましくは、ａ）３５重量％〜５５重量％の無機コンパウンド（Ｆ）、及びｂ）４５重量％〜６５重量％のポリマーの耐衝撃性改良剤（ＩＭ１）を含む。
【００５１】
本発明の組成物Ｐ１は有利には、ａ）４０重量％〜５５重量％の無機コンパウンド（Ｆ）、及びｂ）４５重量％〜６０重量％のポリマーの耐衝撃性改良剤（ＩＭ１）を含み、より有利には、ａ）４０重量％〜５４重量％の無機コンパウンド（Ｆ）、及びｂ）４６重量％〜６０重量％のポリマーの耐衝撃性改良剤（ＩＭ１）を含み、最も有利には、ａ）４０重量％〜５２重量％の無機コンパウンド（Ｆ）、及びｂ）４８重量％〜６０重量％のポリマーの耐衝撃性改良剤（ＩＭ１）を含む。
【００５２】
１つの特定の実施態様において、本発明のポリマー組成物Ｐ１は、ａ）４２重量％〜４７重量％の無機コンパウンド（Ｆ）、及びｂ）５３重量％〜５８重量％のポリマーの耐衝撃性改良剤（ＩＭ１）を含む。
【００５３】
本発明によるポリマー組成物Ｐ１は好ましくは、２種の成分を含む粉末の形態である。この粉末は、２種の成分がアグリゲート化した粒子の顆粒から構成される。これらの粒子は、一次粒子である。
【００５４】
本発明のポリマー粉末
本発明のポリマー粉末は、体積メジアン粒径Ｄ５０が、１μｍ〜５００μｍである。ポリマー粉末の体積メジアン粒径は好ましくは、１０μｍ〜４５０μｍであり、より好ましくは１５μｍ〜４００μｍ、有利には２０μｍ〜３５０μｍである。
【００５５】
体積での粒径分布Ｄ１０は、少なくとも７μｍ、好ましくは１０μｍである。
【００５６】
体積での粒径分布Ｄ９０は、最大８００μｍ、好ましくは最大５００μｍである。
【００５７】
本発明による粉末は、２種の成分に関する組成物という観点で均質である。
【００５８】
本発明において均質とは、組成物全体にわたって著しい差異が無いことを意味する。比較的多量（１ｋｇ）の組成物から１つの、又は幾つかの少量の試料（１ｇ又はそれ未満）を採取した場合、その他の少量の試料及び組成物Ｐ１全体と比較しても、少量の試料における２種の成分それぞれの重量比について、組成物に著しい差異は無い。少量の試料とは、ポリマー組成物の０．１重量％、又はそれ未満を意味する。著しい差異が無いとは、その差異が、組成物全体に対して３０％未満であることを意味する。一例として、組成物Ｐ１全体が４０重量％の無機コンパウンド（Ｆ）、及び６０重量％のポリマーの耐衝撃性改良剤（ＩＭ１）を含む場合、組成物全体から採取した少量の第一の試料は、３５重量％の無機コンパウンド（Ｆ）、及び６５重量％のポリマーの耐衝撃性改良剤（ＩＭ１）を含むか、又は組成物全体から採取した少量の第二の試料は、４２重量％の無機コンパウンド（Ｆ）、及び５８重量％のポリマーの耐衝撃性改良剤（ＩＭ１）を含み、均質な組成物を表す。それと言うのも、少量の試料にわたる各成分の比率の差異は、試料の組成物全体について、３０％以内にあるからである。
【００５９】
組成物における成分の差異は、好ましくは２５％未満、より好ましくは２０％未満である。
【００６０】
理想的な場合、粉末粒子又は顆粒はそれぞれ、２種の成分ａ）及びｂ）を全て含み、これら２種の成分がアグリゲート化した粒子から構成される。単独の粉末粒子又は顆粒における２種の成分の重量比の差異は、先に記載した少量の試料における差異よりも、より大きいことがあり得る。
【００６１】
本発明によるポリマー組成物Ｐ１は、粉末形態であるのが好ましく、より好ましくは、乾燥粉末である。乾燥とは、粉末が特定の最大湿潤レベルを有することを意味する。
【００６２】
本発明による粉末形態の乾燥ポリマー組成物Ｐ１は、湿潤度が３重量％未満、好ましくは湿潤度が１．５重量％未満、より好ましくは湿潤度が１．２重量％未満である。ポリマー組成物の湿潤度は、熱天秤によって測定できる。
【００６３】
本発明による粉末形態の乾燥したポリマー組成物Ｐ１はさらに、流動化助剤（Ｆ２）を含むことができる。流動化助剤（Ｆ２）は好ましくは、無機化合物である。よって流動化助剤（Ｆ２）は、組成物（Ｐ１）の無機コンパウンド（Ｆ）の一部である。無機コンパウンド（Ｆ）は、流動化助剤（Ｆ２）及び無機充填材（Ｆ１）から成る：（Ｆ）＝（Ｆ１）＋（Ｆ２）。流動化助剤（Ｆ２）の量は、ポリマー組成物Ｐ１において、無機充填材（Ｆ１）よりもずっと少ない。（Ｆ１）の量は、（Ｆ２）の量よりも少なくとも５倍多い。
【００６４】
ポリマー組成物Ｐ１の密度は、少なくとも１．２５ｇ／ｃｍ３、好ましくは少なくとも１．３ｇ／ｃｍ３、より好ましくは少なくとも１．３３ｇ／ｃｍ３である。
【００６５】
ポリマー組成物Ｐ１の密度は、最大１．７５ｇ／ｃｍ３、好ましくは最大１．７ｇ／ｃｍ３、より好ましくは最大１．６７ｇ／ｃｍ３である。
【００６６】
ポリマー組成物Ｐ１の密度は有利には、１．２５ｇ／ｃｍ３〜１．７５ｇ／ｃｍ３、より有利には１．３ｇ／ｃｍ３〜１．７ｇ／ｃｍ３である。
【００６７】
無機コンパウンド（Ｆ）
無機コンパウンド（Ｆ）は、無機充填材若しくは鉱物系充填材（Ｆ１）であるか、又は無機充填材若しくは鉱物系充填材（Ｆ１）と流動化助剤（Ｆ２）の双方を含む。
【００６８】
無機コンパウンド（Ｆ）は好ましくは、鉱物系充填材（Ｆ１）及び流動化助剤（Ｆ２）を含む。より好ましくは、（Ｆ１）／（Ｆ２）の重量比は、少なくとも５／１である。
【００６９】
鉱物系充填材（Ｆ１）
鉱物系充填材（Ｆ１）については、ガラス繊維、中空ガラスマイクロビーズ、無機化合物、例えば鉱物及び塩を挙げることができ、これには炭酸カルシウム（ＣａＣＯ３）、シリカ、ケイ酸塩、例えばケイ酸カルシウム若しくはメタケイ酸カルシウム、粘土、例えばベントナイト、マイカ、タルク、アルミナ三水和物、水酸化マグネシウム、金属酸化物、又はこれら２種以上の組み合わせが含まれる。
【００７０】
鉱物系充填材（Ｆ１）は、炭酸カルシウム、二酸化チタン若しくはか焼された粘土、シリカ（フュームドシリカ若しくは沈降シリカ）、粘土、モンモリロナイト（ナノクレイ）、ゼオライト、パーライト、又はスラリーとして得ることができるあらゆるその他の種類の無機材料から選択することができる。
【００７１】
鉱物系充填材（Ｆ１）はより好ましくは、炭酸カルシウム、か焼された粘土、シリカ（フュームドシリカ若しくは沈降シリカ）、粘土、モンモリロナイト（ナノクレイ）、ゼオライト、又はパーライトである。
【００７２】
無機コンパウンド（Ｆ）の鉱物系充填材（Ｆ１）は、幾つかの鉱物系充填材（Ｆ１ａ）〜（Ｆ１ｘ）の混合物であってもよい。
【００７３】
さらにより好ましい実施態様において、鉱物系充填材（Ｆ１）は、炭酸カルシウム（ＣａＣＯ３）である。
【００７４】
炭酸カルシウムは有利には、沈降炭酸カルシウム（ＰＣＣ）、粉砕天然炭酸カルシウム（ＧＣＣ）、又は沈降炭酸カルシウムのナノサイズ粒子（ＮＰＣＣ）から選択される。
【００７５】
鉱物系充填材（Ｆ１）、又は鉱物系充填材（Ｆ１）の少なくとも一部は、ポリマー組成物Ｐ１の製造方法のために、スラリーの形態であってもよい。
【００７６】
充填材（Ｆ１）又は鉱物系充填材（Ｆ１）の少なくとも一部（これをポリマーの耐衝撃性改良剤（ＩＭ１）とブレンドする）は、スラリーの形態であるのが好ましい。
【００７７】
鉱物系充填材のスラリー
鉱物系充填材のスラリーは、好ましくは５〜９０重量％、有利には５０〜８０重量％の固形分を有する鉱物系充填材の水性分散体である。この水性分散体は、任意の特定の界面活性剤、分散剤、スラリーの品質（安定性、粘度、又はホストポリマーマトリックスとの相溶性）を有利に改善可能な添加剤又は充填材表面処理剤を含むことができる。
【００７８】
流動化助剤（Ｆ２）
流動化助剤（Ｆ２）は、無機粉末である。
【００７９】
流動化助剤（Ｆ２）は、幾つかの流動化助剤（Ｆ２ａ）〜（Ｆ２ｘ）の混合物であってもよい。
【００８０】
流動化助剤（Ｆ２）は有利には、炭酸カルシウム（ＣａＣＯ３）から選択される。
【００８１】
ポリマーの耐衝撃性改良剤（ＩＭ１）
ポリマーの耐衝撃性改良剤（ＩＭ１）は好ましくは、多段構造を有するポリマー粒子である。
【００８２】
多段構造を有するポリマー粒子は、多かれ少なかれ球形状である。ポリマー粒子は、２０ｎｍ〜５００ｎｍの重量平均粒径（直径）を有する。ポリマー粒子の重量平均粒径は好ましくは、５０ｎｍ〜４００ｎｍ、より好ましくは７５ｎｍ〜３５０ｎｍ、有利には８０ｎｍ〜３００ｎｍである。
【００８３】
本発明によるポリマー粒子は、多段階法（例えば二段階若しくは三段階、又はそれより多い段階）によって得られ、各段階により層が得られ、このプロセス全体により、多層構造を有する粒子が得られる。
【００８４】
多層構造を有するポリマー粒子の形態にあるポリマーの耐衝撃性改良剤（ＩＭ１）は、０℃未満のガラス転移温度を有するポリマー（Ｌ１）を含む少なくとも１つの層（ＩＭ１Ｌ１）と、４５℃超のガラス転移温度を有するポリマー（Ｌ２）を含む少なくとも１つの別の層（ＩＭ１Ｌ２）とを含む。
【００８５】
より好ましくは、ポリマー（Ｌ１）のガラス転移温度Ｔｇは、−１００〜０℃、さらにより好ましくは−８０〜０℃、有利には−８０〜−２０℃、より有利には−７０〜２０℃である。
【００８６】
ポリマー（Ｌ２）のガラス転移温度Ｔｇは好ましくは、６０〜１５０℃である。ポリマー（Ｌ２）のガラス転移温度Ｔｇはより好ましくは８０〜１４０℃、有利には９０〜１３５℃、より有利には９０〜１３０℃である。
【００８７】
各段階の各ポリマーそれぞれについてのガラス転移温度Ｔｇをより容易に評価及び測定するために、ポリマー（Ｌ１）及び（Ｌ２）のそれぞれの試料を得るため、これらを多段階法ではなく、単独で製造することができる。
【００８８】
多段ポリマーにおける層（ＩＭ１Ｌ１）／層（ＩＭ１Ｌ２）の重量比は、好ましくは少なくとも７０／３０、より好ましくは少なくとも８０／２０、さらにより好ましくは少なくとも８５／１５、有利には少なくとも８６／１４、より有利には８７／１３、さらにより有利には８８／１２、最も有利には８９／１１である。
【００８９】
多段ポリマーにおける層（ＩＭ１Ｌ１）／層（ＩＭ１Ｌ２）の重量比は好ましくは、重量で好ましくは７０／３０〜９９／１、より好ましくは８０／２０〜９８／２、さらにより好ましくは８５／１５〜９７／３、有利には８６／１４〜９７／３、より有利には８７／１３〜９７／２、さらにより有利には８８／１１〜９６／４、最も有利には８９／１１〜９６／４の範囲にある。
【００９０】
ポリマーＬ１は好ましくは、ポリマーの耐衝撃性改良剤（ＩＭ１）の８５重量％より多く、より好ましくは８６重量％より多く存在する。
【００９１】
ＩＭ１の多層構造は、様々な構造を有することができる。０℃未満のガラス転移温度を有するポリマー（Ｌ１）を含む層（ＩＭ１Ｌ１）は、ポリマーの耐衝撃性改良剤（ＩＭ１）のコアであるか、又は中間層であってよいが、最も外側の層ではない。４５℃超のガラス転移温度を有するポリマー（Ｌ２）を含む層（ＩＭ１Ｌ２）は、最も外側の層であり得る。
【００９２】
ポリマー（Ｌ２）を含む層（ＩＭ１Ｌ２）は好ましくは、メチルメタクリレート由来の重合単位を少なくとも５０重量％含む（メタ）アクリルポリマーである。
【００９３】
（ＩＭ１）の第一の好ましい実施態様において、０℃未満のガラス転移温度を有するポリマー（Ｌ１）は、アルキルアクリレートからのモノマーを少なくとも５０重量％含む（メタ）アクリルポリマーである。層（ＩＭ１Ｌ２）のポリマー（Ｌ２）又はポリマー（Ｌ２）の大部分は好ましくは、下方に位置する層上にグラフトされている。
【００９４】
ポリマー（Ｌ１）はより好ましくは、ポリマー（Ａ１）が０℃未満のガラス転移温度を有する限りにおいて、アルキルアクリレートと共重合可能な１種又は複数種のコモノマーを含む。
【００９５】
ポリマー（Ｌ１）における１種又は複数種のコモノマーは好ましくは、（メタ）アクリルモノマー及び／又はビニルモノマーから選択される。
【００９６】
ポリマー（Ｌ１）における（メタ）アクリルコモノマーは、Ｃ１−Ｃ１２アルキル（メタ）アクリレートから選択されるモノマーを含む。さらにより好ましくは、ポリマー（Ｌ１）における（メタ）アクリルコモノマーは、Ｃ１−Ｃ４アルキルメタクリレートのモノマー、及び／又はＣ１−Ｃ８アルキルアクリレートのモノマーを含む。
【００９７】
最も好ましくは、ポリマー（Ｌ１）のアクリル若しくはメタクリルコモノマーは、ポリマー（Ｌ１）が、０℃未満のガラス転移温度を有する限りにおいて、メチルアクリレート、プロピルアクリレート、イソプロピルアクリレート、ブチルアクリレート、ｔｅｒｔ−ブチルアクリレート、メチルメタクリレート、エチルメタクリレート、ブチルメタクリレート、及びこれらの混合物から選択される。
【００９８】
ポリマー（Ａ１）は好ましくは、架橋されている。これは、その他の一種若しくは複数種のモノマーに対して、架橋剤が添加されていることを意味する。架橋剤は、重合可能な少なくとも２個の基を有する。
【００９９】
１つの特定の実施態様において、ポリマー（Ｌ１）は、ブチルアクリレートのホモポリマーである。
【０１００】
別の特定の実施態様において、ポリマー（Ｌ１）は、ブチルアクリレートと、少なくとも１種の架橋剤とのコポリマーである。架橋剤は、このコポリマーの５重量％未満、存在する。
【０１０１】
より好ましくは、ポリマー（Ｌ１）のガラス転移温度Ｔｇは、−１００〜０℃、さらにより好ましくは−１００〜−５℃、有利には−９０〜−１５℃、より有利には−９０〜２５℃である。
【０１０２】
第二の好ましい実施態様において、０℃未満のガラス転移温度を有するポリマー（Ｌ１）は、イソプレン又はブタジエン由来の重合単位を少なくとも５０重量％含み、層（ＩＭＬ１）の段階構造は、多層構造を有するポリマー粒子の最も内側の層である。言い換えると、ポリマー（Ｌ１）を含む層（ＩＭ１Ｌ１）を作製する段階構造が、ポリマー粒子のコアである。
【０１０３】
例えば、第二の実施態様のコアのポリマー（Ｌ１）についてその例を挙げると、イソプレンホモポリマー又はブタジエンホモポリマー、イソプレン−ブタジエンコポリマー、イソプレンと最大９８重量％のビニルモノマーとのコポリマー、及びブタジエンと最大９８重量％のビニルモノマーとのコポリマーである。ビニルモノマーは、スチレン、アルキルスチレン、アクリロニトリル、アルキル（メタ）アクリレート、又はブタジエン若しくはイソプレンである。１つの実施態様において、コアはブタジエンホモポリマーである。
【０１０４】
より好ましくは、イソプレン又はブタジエン由来の重合単位を少なくとも５０重量％含む第二の実施態様のポリマー（Ｌ１）のガラス転移温度Ｔｇは、−１００〜０℃、さらにより好ましくは−１００〜−５℃、有利には−９０〜−１５℃、さらにより有利には−９０〜２５℃である。
【０１０５】
熱可塑性ポリマーＴＰ１
熱可塑性ポリマーＴＰ１は、ハロゲン含有ポリマーから選択され、それは例えば、ポリビニルクロリド、ポリアミド、ポリメチルメタクリレート、ポリスチレン、ポリカーボネート、ポリエステル、例えばポリエチレンテレフタレート、ポリブチレンテレフタレート、ポリシクロヘキサンジメタノールテレフタレート、及びポリオレフィンである。
【０１０６】
第一の好ましい実施態様において、熱可塑性ポリマーＴＰ１は、ハロゲン含有ポリマーである。
【０１０７】
ハロゲン含有ポリマー
ハロゲン含有ポリマーについては、例えば以下のものが挙げられる：
【０１０８】
塩化ビニルのホモポリマー及びコポリマー（ＰＶＣ）、並びに塩化ビニリデンのホモポリマー及びコポリマー（ＰＶＤＣ）、自身の構造内に塩化ビニル単位を有するビニル樹脂、例えば塩化ビニルのコポリマー、脂肪酸のビニルエステル、特に酢酸ビニル、塩化ビニルと、アクリル酸及びメタクリル酸とアクリロニトリルのエステルとのコポリマー、塩化ビニルと、ジエン化合物と、不飽和ジカルボン酸若しくはその無水物とのコポリマー、例えば塩化ビニルと、ジエチルマレエート、ジエチルフマレート若しくは無水マレイン酸とのコポリマー、事後的に塩素化されたポリマー、及び塩化ビニルのコポリマー、塩化ビニル及び塩化ビニリデンと、不飽和アルデヒド、ケトン類（例えばアクロレイン、クロトンアルデヒド、ビニルメチルケトン、ビニルメチルエーテル、ビニルイソブチルエーテルなど）とのコポリマー、塩化ビニリデンのポリマー、及び塩化ビニリデンと、塩化ビニル及びその他の重合性化合物とのポリマー；
【０１０９】
ビニルクロロアセテートと、ジクロロジビニルエーテルとのポリマー、ビニルカルボキシレート（例えば酢酸ビニル、プロピオン酸ビニル、ビニルブチレート）の塩素化ポリマー、アクリル酸の塩素化ポリマーエステル、及びα置換されたアクリル酸（例えばメタクリル酸）の塩素化ポリマーエステル、ニトリル、アミド、アルキルエステル（例えばアクリロニトリル、（メタ）アクリルアミド、メチル（メタ）アクリレート、ブチルアクリレート、エチルアクリレート、２−エチルヘキシルアクリレート）の塩素化ポリマーエステル；
【０１１０】
ビニル芳香族誘導体（例えばスチレン、ジクロロスチレン）のポリマー；塩素化ゴム；
【０１１１】
オレフィン（例えばエチレン、プロペン、１−ブテン、（２．２．１）ビシクロヘプテン−２、（２．２．１）ビシクロヘプタジエン−２，５）の塩素化ポリマー；
【０１１２】
クロロブタジエンのポリマー、及び事後的に塩素化されたクロロブタジエンのポリマー、並びにクロロブタジエンと、塩化ビニルとのコポリマー、塩素化された天然ゴム及び合成ゴム、並びにこれらのポリマー同士の混合物、又はこれらのポリマーと、その他の重合性化合物との混合物。
【０１１３】
グラフトされたハロゲン含有コポリマー、ここでハロゲン含有ポリマー部分は、（メタ）アクリル酸のホモポリマー又はコポリマーに粒子の形態でグラフトされており、これは架橋されていても、架橋されていなくてもよい。
【０１１４】
ハロゲン含有ポリマーは好ましくは、熱可塑性ポリマーであり、弾性ポリマーではない。熱可塑性ポリマーのガラス転移温度は、少なくとも４０℃、好ましくは５０℃である。
【０１１５】
ハロゲン含有ポリマーにおけるハロゲンは好ましくは、フッ素又は塩素から選択され、ハロゲンは有利には、塩素である。
【０１１６】
塩素含有ポリマーは、以下のものから選択されるポリマー、又はポリマーの混合物から選択される：塩化ビニルのホモポリマー、例えばポリビニルクロリド、ポリビニリデンクロリド、塩素化されたポリビニルクロリド、事後的に塩素化されたポリビニルクロリド、及び塩化ビニルモノマーと、最大４０重量％のコモノマー（例えば酢酸ビニル、ビニルブチレート、塩化ビニリデン、プロピレン、メチルメタクリレートなど）との重合によって形成されたコポリマー、またその他のポリマーを含む塩素含有ポリマー、例えば塩素化されたポリエチレン、アクリロニトリル、ブタジエン、スチレンのターポリマー、メチルメタクリレート、ブタジエン、スチレンのターポリマー；ポリアクリレート樹脂、ポリメチルメタクリレート樹脂、及びアルキルアクリレート、メチルメタクリレート、ブタジエンのターポリマー。塩素含有ポリマーは好ましくは、ポリビニルクロリド、又は事後的に塩素化されたポリビニルクロリドである。
【０１１７】
塩素含有ポリマーは好ましくは、ＶＣ単位を少なくとも５０重量％、好ましくはＶＣ単位を少なくとも７０重量％、より好ましくはＶＣ単位を少なくとも８０重量％、有利にはＶＣ単位を少なくとも８５重量％含む、塩化ビニル（ＶＣ）のホモポリマー及びコポリマー、又はこれらの混合物から選択される。
【０１１８】
本発明によるポリマー組成物Ｐ１を製造する方法
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になる、ポリマー組成物Ｐ１の製造方法は、
２種の成分ａ）及びｂ）をブレンドする工程であって、成分ｂ）、及びコンパウンドａ）の少なくとも８３．３３重量％は、ブレンド工程の間に水相における分散体の形態である工程
を含むことを特徴とする。
【０１１９】
本発明によるポリマー組成物Ｐ１を製造する、第一の好ましい方法：
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になる、ポリマー組成物Ｐ１の製造方法は、
ｉ）２種の成分ａ）及びｂ）をブレンドする工程であって、成分ｂ）、及びコンパウンドａ）の少なくとも８３．３３重量％は、ブレンド工程の間に水相における分散体の形態である工程、
ｉｉ）工程ｉ）で得られたブレンドを乾燥させる工程
を含むことを特徴とする。
【０１２０】
本発明によるポリマー組成物Ｐ１を製造する、第二の好ましい方法：
ａ）２９重量％から６０重量％までの無機コンパウンド（Ｆ）、
前記無機コンパウンド（Ｆ）が、無機充填材（Ｆ１）及び流動化助剤（Ｆ２）から成り、（Ｆ１）／（Ｆ２）の重量比が少なくとも５／１であり、
ｂ）４０重量％から７１重量％までのポリマーの耐衝撃性改良剤（ＩＭ１）
を含み、２種の成分ａ）及びｂ）が合計して１００重量％になる、ポリマー組成物Ｐ１の製造方法は、
２種の成分ａ）及びｂ）をブレンドする工程であって、２種の成分ｂ）及び（Ｆ１）が、ブレンド工程の間に水相における分散体の形態である工程
を含むことを特徴とする。
【０１２１】
より好ましくは、
ａ）２９重量％から６０重量％までの無機コンパウンド（Ｆ）、
前記無機コンパウンド（Ｆ）が、無機充填材（Ｆ１）及び流動化助剤（Ｆ２）から成り、（Ｆ１）／（Ｆ２）の重量比が少なくとも５／１であり、
ｂ）４０重量％から７１重量％までのポリマーの耐衝撃性改良剤（ＩＭ１）
を含み、２種の成分ａ）及びｂ）が合計して１００重量％になる、ポリマー組成物Ｐ１の製造方法は、
ｉ）２種の成分ａ）及びｂ）をブレンドする工程であって、２種の成分ｂ）及び（Ｆ１）が、ブレンド工程の間に水相における分散体の形態である工程
ｉｉ）工程ｉ）で得られたブレンドを乾燥させる工程
を含むことを特徴とする。
【０１２２】
本方法が含み得るさらなる工程
本方法はさらに、先の工程で得られたブレンドを回収して、ポリマー粉末を形成するか、又は先の工程で得られたブレンドをポリマー粉末として回収する工程を含むことができる。
【０１２３】
２種の成分ａ）及びｂ）、又は（Ｆ１）の水性分散体の量は、分散体それぞれの固形分に基づき選択され、固体部分に基づく各ポリマー組成物Ｐ１の組成物が得られる。
【０１２４】
本発明によるポリマー組成物を作製する方法の回収工程は好ましくは、凝固によって、又は噴霧乾燥によって行う。噴霧乾燥が、１つのプロセス工程において回収及び乾燥を統合することは明らかである。
【０１２５】
噴霧乾燥の場合、成分ａ）及びｂ）の各分散体をブレンド又は混合して、それから液状混合物を噴霧乾燥装置に加えることができる。また、回収工程の間に噴霧乾燥装置内部で、分散体をブレンド又は混合することもできる。
【０１２６】
噴霧乾燥は、ポリマー組成物Ｐ１の製造方法のために回収及び／又は乾燥するための好ましい方法である。
【０１２７】
乾燥後のポリマー組成物Ｐ１は、湿潤度が３重量％未満、好ましくは湿潤度が１．５重量％未満、より好ましくは湿潤度が１．２重量％未満である。
【０１２８】
本発明はまた、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１を含む、ポリマー組成物Ｐ２の製造方法に関し、ポリマー組成物Ｐ２は、
ｄ）熱可塑性ポリマーＴＰ１
も含み、
本方法は、
組成物Ｐ１を、熱可塑性ポリマーＴＰ１とブレンドする工程
を含むことを特徴とする。
【０１２９】
ポリマー組成物Ｐ２の製造方法において好ましくは、ポリマー組成物Ｐ１は、先に記載した方法に従って製造する。
【０１３０】
無機コンパウンド（Ｆ）、ポリマーの耐衝撃性改良剤（ＩＭ１）、ポリマー組成物Ｐ１、及び熱可塑性ポリマーＴＰ１は、先に規定したものと同じである。
【０１３１】
組成物Ｐ１と熱可塑性ポリマーＴＰ１とのブレンドは好ましくは、ドライブレンドとして、又は成分のコンパウンド化として当業者に知られた、ポリマー組成物ブレンド手段によって行い、それから溶融加工する。
【０１３２】
ポリマー組成物Ｐ２におけるポリマー組成物Ｐ１の比率は、１〜２０ｐｈｒ、好ましくは２〜１５ｐｈｒ、より好ましくは３〜１２ｐｈｒ、有利には３〜１０ｐｈｒである。
【０１３３】
本発明は、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計で１００重量％になるポリマー組成物Ｐ１の使用であって、熱可塑性ポリマーＴＰ１の耐衝撃性を向上させるとともに、高速加工の冷却の間に熱を消失させるための使用に関する。
【０１３４】
この使用後に熱可塑性ポリマーＴＰ１は、ポリマー組成物Ｐ１を含み、ポリマー組成物Ｐ２が得られる。
【０１３５】
ポリマー組成物Ｐ２の製造方法において好ましくは、ポリマー組成物Ｐ１は、先に記載した方法に従って製造する。
【０１３６】
無機コンパウンド（Ｆ）、ポリマーの耐衝撃性改良剤（ＩＭ１）、ポリマー組成物Ｐ１、及び熱可塑性ポリマーＴＰ１は、先に規定したものと同じである。
【０１３７】
本発明は、
ａ）２９重量％から６０重量％までの無機コンパウンド（Ｆ）、
ｂ）４０重量％から７１重量％までのポリマーの耐衝撃性改良剤（ＩＭ１）
を含み、２種の成分ａ）及びｂ）が合計して１００重量％になるポリマー組成物Ｐ１の使用であって、ポリマー組成物Ｐ１及び熱可塑性ポリマーＴＰ１を含むポリマー組成物Ｐ２のコーナー溶着強度を向上させるための使用に関する。
【０１３８】
ポリマー組成物Ｐ２の製造方法において好ましくは、ポリマー組成物Ｐ１は、先に記載した方法に従って製造する。
【０１３９】
無機充填材（Ｆ）、ポリマーの耐衝撃性改良剤（ＩＭ１）、ポリマー組成物Ｐ１、及び熱可塑性ポリマーＴＰ１は、先に規定したものと同じである。
【０１４０】
ポリマー組成物Ｐ１及び熱可塑性ポリマーＰ２を含むポリマー組成物Ｐ２の変形は好ましくは、押出成形によって行う。
【０１４１】
ポリマー組成物Ｐ１は、ポリマー組成物Ｐ２において１〜２０ｐｈｒ、好ましくは２〜１５ｐｈｒ、より好ましくは３〜１２ｐｈｒ、有利には３〜１０ｐｈｒの比率で使用する。
【０１４２】
ポリマー組成物Ｐ２は、加工及び変形して、物品にすることができる。
【０１４３】
本発明はまた、前述のポリマー組成物Ｐ２を含む物品に関する。この物品は、異形材、管、サイディング、発泡体、フィルム、シート、床材用フィルム又はシートであり得る。
【０１４４】
第一の好ましい実施態様において、本発明による物品は、異形材である。１つの第一の有利な実施態様において、本発明による物品は、サイディング又は窓用異形材である。
【０１４５】
評価方法
ガラス転移温度
ポリマー又はポリマー混合物のガラス転移温度（Ｔｇ）は、熱機械分析が可能な装置によって測定する。Ｒｈｅｏｍｅｔｒｉｃｓ  Ｃｏｍｐａｎｙ社製のＲＤＡＩＩ  “ＲＨＥＯＭＥＴＲＩＣＳ  ＤＹＮＡＭＩＣ  ＡＮＡＬＹＳＥＲ”を使用した。熱機械分析によって、温度との関数で試料の粘弾性変化、適用されるひずみ又は変形が、正確に測定される。使用する周波数は、１Ｈｚである。この装置は、ひずみを一定に保ちながら、温度変化について制御されたプログラムの間、試料の変形を連続的に記録する。
その結果は、温度との関数で、弾性モジュール（Ｇ’）、弾性モジュール損失、及びｔａｎδを描くことによって得られる。Ｔｇは、ｔａｎδから導かれる値がゼロに等しい場合、ｔａｎδの曲線で読み取られる温度の値よりも高い。
【０１４６】
体積平均粉末粒径、粒径分布、及び微粒子の比率を評価するためには、３００ｍｍのレンズ付きのＭａｌｖｅｒｎ  Ｍａｓｔｅｒｓｉｚｅｒ  ３００装置を使用する（０．５〜８８０μｍの範囲を測定）。Ｄ（ｖ、０．５）は、試料の５０％がそれより小さいサイズを有し、かつ試料の５０％がそれより大きいサイズを有する粒径であり、言い換えれば、５０％の累積体積での体積直径と同じである。このサイズは、体積中央直径（Ｄ５０と略される）としても知られており、これは、粒子について大きさとは無関係の密度を想定した粒子密度による質量又は重量中央直径と相関関係にある。
【０１４７】
融解効率
【０１４８】
ポリマー組成物の融解効率は、ＡＳＴＭ  Ｄ２５３８−０２（２０１０年改訂）に基づくトルクレオメータを用いた融解時間を測定することによって評価する。融解時間が短ければ、融解効率がその分だけ良好であることを示し、より効率的なプロセスと解釈される。
【０１４９】
耐衝撃性
【０１５０】
英国規格ＢＳＩ  ２７８３法を使用して、シングルＶノッチ耐衝撃性を評価した。半径０．１ｍｍのノッチを使用した。耐衝撃性試験は、制御された室温で評価した。振り子のエネルギーは、１Ｊであった。１０個の試料を使用して、標準偏差を有する平均衝撃エネルギーを評価した。
【０１５１】
ＤＩＮ  ５３７５３法を使用して、ダブルＶノッチ耐衝撃性を評価した。半径０．１ｍｍのノッチを使用した。耐衝撃性試験は、制御された室温で評価した。振り子のエネルギーは、１Ｊであった。１０個の試料を使用して、標準偏差を有する平均衝撃エネルギーを評価した。破壊の種類（延性又は脆性）に関する情報も、記載されている。
【０１５２】
コーナー溶着強度（ＣＷＳ）
【０１５３】
コーナー溶着強度耐性は、内部の手法を用いて評価した。押出成形後に、試料を圧力下、２４０℃で溶着した。それから試験体を、制御された室温にて２５℃で溶着耐性試験にかけた。５個の試験体が破断した平均強度を評価した。
【０１５４】
顕微鏡検査
【０１５５】
粉末についての顕微鏡検査は、操作型電子顕微鏡（ＳＥＭ）を用いて行う。後方散乱電子の検知については、無機充填材（例えば炭酸カルシウム）が、各粉末顆粒において容易に検知され得る。
【実施例】
【０１５６】
以下の材料を使用又は製造する：
【０１５７】
ポリマーの耐衝撃性改良剤（ＩＭ１）を、標準的なエマルション重合技術を用いる米国特許第４，２７８，５７６号に記載された技術に従って製造する。
【０１５８】
ポリマーの耐衝撃性改良剤（ＩＭ１）としてコア／シェル型アクリルポリマーの耐衝撃性改良剤を、ブチルアクリレート８９．２部、ブチレングリコールジアクリレート０．４部、及びジアリルマレエート０．４部を用いてエラストマーコアとして製造し、その後、メチルメタクリレート１０部を重合させる。固形分は、（ＩＭ１ａ）の水性分散体の４０％である。
【０１５９】
無機鉱物系充填剤（Ｆ１）は、炭酸カルシウム（ＣａＣＯ３）である。ＣａＣＯ３のスラリー又は分散体は、日本国特許第５９０５７９１３号に記載された技術に従って製造する。つまり、水２７０部、ポリアクリル酸ナトリウム０．７２部、及び直径が０．２−０．６μｍであり水分が０．６％であるＣａＣＯ３７２９．３部を混合し、２０分間にわたり１０２／秒の剪断速度で５回、撹拌することによってスラリーを得る。得られた固形分は、７３重量％である。
【０１６０】
熱可塑性ポリマーＴＰ１としては、Ｋｅｍｏｎｅ社のポリビニルクロリドＰＶＣ  Ｓ１１０Ｐを使用する。
【０１６１】
流動化助剤（Ｆ２）としては、炭酸カルシウム（ＰＣＣ、０．０７ミクロン）を使用する。
【０１６２】
表１に記載の試料組成物は、ポリマー組成物Ｐ１として、又は比較例のための組成物として、粉末形態で製造する。
【０１６３】
比較例１：
（ＩＭ１）の分散体及び鉱物系充填材（Ｆ１）のスラリーを、次の比率：分散体９．１１ｋｇ（９１１０部）、及びスラリー０．７０５ｋｇ（７０５部）で混合し、ラテックス分散体単独について従来使用される条件で噴霧乾燥させる。得られた粉末は、粒径が約１５０μｍである。炭酸カルシウム（ＰＣＣ、０．０７ミクロン）３重量％を、回収された粉末に流動性助剤（Ｆ２）として添加する。こうして生成する粉末は、アクリル系耐衝撃性改良剤（ＩＭ１）／無機コンパウンド（Ｆ）ＣａＣＯ３の比率が、８５／１５である。
【０１６４】
比較例２：
（ＩＭ１）の分散体及び鉱物系充填材（Ｆ１）のスラリーを、次の比率：分散体２．６７９ｋｇ（２６７９部）、及びスラリー３．９６８ｋｇ（３９６８部）で混合し、ラテックス分散体単独について従来使用される条件で噴霧乾燥させる。得られた粉末は、粒径が約１５０μｍである。炭酸カルシウム（ＰＣＣ、０．０７ミクロン）５重量％を、回収された粉末に流動性助剤（Ｆ２）として添加する。こうして生成する粉末は、耐衝撃性改良剤（ＩＭ１）／無機コンパウンド（Ｆ）ＣａＣＯ３の比率が、２５／７５である。
【０１６５】
実施例１：
２種のアクリル系分散体と無機スラリーとを次の比率：耐衝撃性改良剤分散体（ＩＭ１ａ）５．３０５ｋｇ（５３０５部）、加工助剤の（メタ）アクリルコポリマー（Ａ１ａ）０．６１７ｋｇ（６１７部）、及び無機鉱物系充填材（Ｆ１）のスラリー２．４６９ｋｇ（２４６９部）で混合し、分散体単独について従来使用される条件で噴霧乾燥する。得られた粉末は、粒径が約１５０μｍである。炭酸カルシウム（ＰＣＣ、０．０７ミクロン）３重量％を、回収された粉末に流動性助剤（Ｆ２）として添加する。こうして生成する粉末は、ポリマー／無機コンパウンドＣａＣＯ３の比率が、５５／４５である。
【０１６６】
実施例２：
（ＩＭ１）の分散体及び鉱物系充填材（Ｆ１）のスラリーを、次の比率：分散体７．９０２ｋｇ（７９０２部）、及びスラリー１．５８７ｋｇ（１５８７部）で混合し、ラテックス分散体単独について従来使用される条件で噴霧乾燥させる。得られた粉末は、粒径が約１５０μｍである。炭酸カルシウム（ＰＣＣ、０．０７ミクロン）３重量％を、回収された粉末に流動性助剤（Ｆ２）として添加する。こうして生成する粉末は、耐衝撃性改良剤（ＩＭ１）／無機コンパウンド（Ｆ）ＣａＣＯ３の比率が、７０／３０である。
【０１６７】
2019517617.tif 000002
【０１６８】
表１の比較例及び実施例として製造した粉末試料は、熱可塑性ポリマーＴＰ１としてのＰＶＣにより、ＰＶＣ組成物中で５．５ｐｈｒで調製する。この組成物について、温度を上昇させながら、Ｐａｐｅｎｍｅｙｅｒ装置でドライブレンドする。ＰＶＣ組成物は、表２に記載した量に従って製造する。
【０１６９】
2019517617.tif 000003
【０１７０】
表２の異なる組成について、Ｈａａｋｅ  Ｐｏｌｙｌａｂ押出成形機で押出成形加工した。各組成物の融解時間も測定した。
【０１７１】
融解時間の結果が、表３にまとめられている。
【０１７２】
2019517617.tif 000004
【０１７３】
実施例１及び２は、これは比較例１に対してなおも許容可能な融解時間を示し、比較例２よりもずっと良好である。
【０１７４】
2019517617.tif 000005
【０１７５】
実施例１及び２は、耐衝撃性において同等のレベルを示し、またコーナー溶着強度において著しい向上を示す。
【０１７６】
比較例１は、コーナー溶着強度がかなり低い。
【０１７７】
比較例２は耐衝撃性が、実施例１及び２よりも悪い。
【国際調査報告】
2019517617.tif 000006
2019517617.tif 000007